(57)【要約】  本発明は、基板１１を部品１４に接合するための方法に関し、パルス・レーザ３１を用いて基板を構造化するステップを含み、基板１１は、好ましくは金属で作製され、部品は、好ましくはポリマー系である。構造化ステップは、ビーム３２と基板１１の相対運動４１によって決定されるパターン１７で基板１１に溝をエッチングすることを可能にする。パターン１７は、基板１２と部品１４がレーザ溶接１３０によって接合された後、構造化基板１２と部品１４との間の優れた接着が達成されるように設計される。好ましくは、接合方法は、溶接による接合中のレーザのより良好な吸収を可能にするために、構造化表面を前処理するステップ５０を含む。
2019515798.tif 000002
【特許請求の範囲】
【請求項１】
上面（１６）及び下面（１６０）を有する基板（１１）を、表面を有する部品（１４）と組み立てる方法であって、
ａ．
ｉ．前記基板（１１）を準備するステップ、
ｉｉ．前記基板（１１）の前記上面（１６）を非貫通状に刻むことが可能なパルス構造化レーザ・ビーム（３２）を生成することが可能なパルス構造化レーザ（３１）を準備するステップであって、前記パルス構造化レーザ・ビーム（３２）は、２００から１１，０００ｎｍの波長、前記基板（１１）の構造化を作成するのに十分なパワー、及び１μｓ未満の持続時間のパルスを有する、ステップ、
ｉｉｉ．前記基板（１１）の前記上面（１６）を非貫通状に刻むことが可能な前記パルス構造化レーザ・ビーム（３２）を生成するステップであって、前記パルス構造化レーザ・ビーム（３２）は、２００から１１，０００ｎｍの波長、前記基板（１１）の構造化を作成するのに十分なパワー、及び１μｓ未満の持続時間のパルスを有する、ステップ、
ｉｖ．前記パルス構造化レーザ・ビーム（３２）と前記基板（１１）の前記上面（１６）との間に相対運動（４１）を生成することが可能な変位デバイス（３３）を準備するステップ、並びに
ｖ．前記パルス構造化レーザ・ビーム（３２）と前記基板（１１）の前記上面（１６）との間に相対運動（４１）を誘起することによって、前記基板（１１）の前記上面（１６）に前記パルス構造化レーザ・ビーム（３２）を照射して、パターン（１７）を含む前記基板（１２）の構造化された上面（１６）の第１の部分（１１７）を生成するステップ
を実行することによって前記基板（１１）の前記上面（１６）を構造化するステップ（３０）と、
ｂ．前記基板（１２）の構造化された上面（１６）の前記第１の部分（１１７）の融点よりも低い融点を有する可融性材料を含む第２の表面部分（１１６）をその表面に有する前記部品（１４）を準備するステップと、
ｃ．前記基板（１２）の構造化された上面（１６）の前記第１の部分（１１７）を前記部品（１４）の前記第２の表面部分（１１６）と接触させて置くステップと、
ｄ．前記基板（１２）の構造化された上面（１６）の前記第１の部分（１１７）と前記部品（１４）の前記第２の表面部分（１１６）との間の接触を維持するように圧力を加えるステップと、
ｅ．前記可融性材料が溶融するのに十分な温度上昇を生じさせることが可能な加熱デバイス（１３１）を準備するステップと、
ｆ．前記基板（１２）の構造化された上面（１６）の前記第１の部分（１１７）の前記パターン（１７）内の少なくとも一部分を溶融するのに十分な温度に前記可融性材料が到達するように、前記加熱デバイス（１３１）によって、前記可融性材料を加熱するステップと
を含む方法。
【請求項２】
前記基板（１１）の表面の光吸収を増加させるための前処理ステップ（５０）をさらに含み、
前記前処理（５０）が、ステップａ．ｖ．で刻まれた前記パターン（１７）よりも浅い前処理構造をもたらす前記基板（１１）の前記表面（１６；１６０）のテクスチャライジングを含むように、
ｉ．前記基板（１１）に前処理ビーム（５３）を照射して（５２）、前記基板（１１）の前記表面（１６；１６０）の粗さを増加させるステップと、
ｉｉ．前記変位デバイス（３３；３９）によって、前記基板（１１）と前記パルス構造化レーザ（３１）によって生成された前記前処理ビーム（５３）との間に相対変位を生じさせるステップと
を含む、請求項１に記載の方法。
【請求項３】
前記前処理（５０）は、前記基板（１１）の前記上面（１６）で実施されることを特徴とする、請求項２に記載の方法。
【請求項４】
前記前処理（５０）の間の前記前処理ビーム（５３）と前記基板（１１）の前記上面（１６）との間の相対運動の線速度は、ステップａ．ｖ．の間の前記パルス構造化レーザ・ビーム（３２）と前記基板（１１）の前記上面（１６）との間の相対運動の線速度よりも少なくとも１．５倍大きいことを特徴とする、請求項１から３までのいずれか一項に記載の方法。
【請求項５】
前記前処理（５０）は、平行な溝を形成するステップを含むことを特徴とする、請求項１から４までのいずれか一項に記載の方法。
【請求項６】
前記部品（１４）は、ポリマー又はガラスを含むことを特徴とする、請求項１から５までのいずれか一項に記載の方法。
【請求項７】
前記加熱デバイス（１３１）は、溶接ビーム（１３２）を生成し、前記構造化された基板（１２）を照射することによって加熱することが可能である溶接レーザであり、前記部品（１４）は、前記溶接ビーム（１３２）を少なくとも部分的に透過させることを特徴とする、請求項１から６までのいずれか一項に記載の方法。
【請求項８】
前記基板（１２）の構造化された上面（１６）の前記第１の部分（１１７）は、ステップｆ．の間に前記加熱デバイスによって加熱されることを特徴とする、請求項１から７までのいずれか一項に記載の方法。
【請求項９】
−前記パルス構造化レーザ・ビーム（３２）のパルスは、１０−１５秒から１０−６秒の持続時間と、少なくとも０．０１Ｗのパワーとを有し、
−前記パルス構造化レーザ・ビーム（３２）の強度は、少なくとも１０Ｗ／ｍｍ２であり、
−前記パルス構造化レーザ・ビーム（３２）は、１，０００から１，１００ｎｍの波長を有し、
−前記パルス構造化レーザ・ビーム（３２）は、１ＫＨｚから２ＭＨｚの繰り返し率を有し、
−前記基板（１１）に対する前記パルス構造化レーザ・ビーム（３２）の前記相対運動（４１）は、１０から１０，０００ｍｍ／ｓの線速度で行われる
ことを特徴とする、請求項１から８までのいずれか一項に記載の方法。
【請求項１０】
前記パルス構造化レーザ・ビーム（３２）は、１０６４ｎｍ又は１０３０ｎｍの波長を有することを特徴とする、請求項１から９までのいずれか一項に記載の方法。
【請求項１１】
前記パターン（１７）は、複数のライン（１８）を含み、各ライン（１８）は、前記基板（１１）に刻まれた溝に対応することを特徴とする、請求項１から１０までのいずれか一項に記載の方法。
【請求項１２】
前記パターン（１７）の前記複数のライン（１８）は、第１のライン及び第２のラインを含み、前記第２のライン、前記第１のライン及び前記第２のラインを連続して横切るラインが存在することを特徴とする、請求項１１に記載の方法。
【請求項１３】
前記パターン（１７）は、幾何学的形状（１８）の繰り返しを含むことを特徴とする、請求項１１又は１２に記載の方法。
【請求項１４】
繰り返される前記幾何学的形状（１８）は、複数の同心状の幾何学的形状を含むことを特徴とする、請求項１３に記載の方法。
【請求項１５】
繰り返される前記幾何学的形状（１８）は、複数のひし形、正方形、三角形、長方形又は六角形を含むことを特徴とする、請求項１３又は１４に記載の方法。
【請求項１６】
前記構造化された表面は、１０，０００から０．１のｍｍ２当たりの幾何学的形状（１８）の密度を含むことを特徴とする、請求項１３から１５までのいずれか一項に記載の方法。
【請求項１７】
繰り返される前記幾何学的形状（１８）は、複数の列（２１）に配置されることを特徴とする、請求項１３から１６までのいずれか一項に記載の方法。
【請求項１８】
幾何学的形状の第１の列（２１ａ）及び幾何学的形状の第２の列（２１ｂ）は、前記第２の列（２１ｂ）の幾何学的形状、前記第１の列（２１ａ）の幾何学的形状及び前記第２の列（２１ｂ）の幾何学的形状を連続的に横切る直線が存在するようなものであることを特徴とする、請求項１７に記載の方法。
【請求項１９】
前記パターン（１７）は、平行なラインを含むことを特徴とする、請求項１１から１８までのいずれか一項に記載の方法。
【請求項２０】
前記パターン（１７）は、１００本／ｍｍ２から０．２本／ｍｍ２のライン密度を含むことを特徴とする、請求項１１に従属する場合の請求項１から１９までのいずれか一項に記載の方法。
【請求項２１】
前記パターン（１７）は、曲線を含むことを特徴とする、請求項１から２０までのいずれか一項に記載の方法。
【請求項２２】
前記溝は、５μｍから５００μｍの幅を有することを特徴とする、請求項１１に従属する場合の請求項１１から２１までのいずれか一項に記載の方法。
【請求項２３】
前記溝は、１μｍから２ｍｍの深さを有することを特徴とする、請求項１１に従属する場合の請求項１１から２２までのいずれか一項に記載の方法。
【請求項２４】
２つの溝は、それらの間に最小５ミクロンから最大５ｍｍの距離を有することを特徴とする、請求項１１に従属する場合の請求項１１から２３までのいずれか一項に記載の方法。
【請求項２５】
前記構造化された基板（１２）は、前記溝に沿った再溶融領域（２３）をさらに含み、前記再溶融領域（２３）は、前記構造化された基板（１２）の前記上面（１６）に対して８０μｍ未満の高さを有することを特徴とする、請求項１１に従属する場合の請求項１１から２４までのいずれか一項に記載の方法。
【請求項２６】
前記溝が占める領域、及び前記上面（１６）の前記溝に沿った前記再溶融領域（２３）は、上面（１６）の前記第１の部分（１１７）の面積の０．００１から０．８５、好ましくは０．２から０．８、さらに好ましくは０．４から０．６に相当することを特徴とする、請求項２５に記載の方法。
【請求項２７】
−前記基板は、アルミニウムで作製され、
−前記部品は、透明なポリカーボネートで作製され、
−前記構造化レーザ（３１）は、５０Ｗのパワーで前記前処理ステップに使用され、前記前処理ステップに使用される前記パルス構造化レーザ・ビーム（３２）のパルスは、１０−７秒の持続時間、８０ＫＨｚの繰り返し率を有し、前記基板（１１）に対する前記前処理ステップに使用される前記パルス構造化レーザ・ビーム（３２）の前記相対運動（４１）は、３，９００ｍｍ／ｓの線速度で行われ、
−前記構造化レーザ（３１）は、２０Ｗのパワーで前記構造化ステップに使用され、前記構造化ステップに使用される前記パルス構造化レーザ・ビーム（３２）のパルスは、１０−７秒の持続時間、２０ＫＨｚの繰り返し率を有し、前記基板（１１）に対する前記構造化ステップに使用される前記パルス構造化レーザ・ビーム（３２）の前記相対運動（４１）は、７２０ｍｍ／ｓの線速度で行われ、
−請求項１６に記載の前記パターン（１７）は、２ｍｍの大きな対角線及び１ｍｍの小さな対角線を有する複数のひし形を含み、
−請求項２６に記載の、前記溝が占める領域、及び前記上面（１６）の前記溝に沿った前記再溶融領域（２３）は、上面（１６）の前記第１の部分（１１７）の面積の０．３２に相当する
ことを特徴とする、請求項１から２６までのいずれか一項に記載の方法。
【請求項２８】
−前記基板は、亜鉛メッキ鋼で作製され、
−前記部品は、ポリプロピレンで作製され、
−前記構造化レーザ（３１）は、５０Ｗのパワーを有する前記構造化ステップに使用され、前記構造化ステップに使用される前記パルス構造化レーザ・ビーム（３２）のパルスは、１０−７秒の持続時間、２０ＫＨｚの繰り返し率を有し、前記基板（１１）に対する前記構造化ステップに使用される前記パルス構造化レーザ・ビーム（３２）の前記相対運動（４１）は、７２０ｍｍ／ｓの線速度で行われ、
−請求項１６に記載の前記パターンは、１００μｍ離れた複数のひし形を含み、
−請求項２６に記載の、前記溝が占める領域、及び前記上面（１６）の前記溝に沿った前記再溶融領域（２３）は、上面（１６）の前記第１の部分（１１７）の面積の０．７９に相当する
ことを特徴とする、請求項１から２６までのいずれか一項に記載の方法。
【請求項２９】
−前記基板は、亜鉛メッキ鋼で作製され、
−前記部品は、ポリプロピレンで作製され、
−前記構造化レーザ（３１）は、５０Ｗのパワーを有する前記構造化ステップに使用され、前記構造化ステップに使用される前記パルス構造化レーザ・ビーム（３２）のパルスは、１０−７秒の持続時間、２０ＫＨｚの繰り返し率を有し、前記基板（１１）に対する前記構造化ステップに使用される前記パルス・パターニング・レーザ・ビーム（３２）の前記相対運動（４１）は、３００ｍｍ／ｓの線速度であり、
−請求項１６に記載の前記パターンは、８０μｍ離れた複数のひし形を含み、
−請求項２６に記載の、前記溝が占める領域、及び前記上面（１６）の前記溝に沿った前記再溶融領域（２３）は、前記上面（１６）の前記第１の部分（１１７）の面積の０．８１に相当する
ことを特徴とする、請求項１から２６までのいずれか一項に記載の方法。
【請求項３０】
前記基板（１１）の前記上面（１６）の少なくとも一部分は、金属を含むことを特徴とする、請求項１から２９までのいずれか一項に記載の方法。
【請求項３１】
前記金属は、アルミニウム、銅、チタン、マグネシウム、亜鉛、鋼、軟鋼、高降伏強度鋼、極高強度鋼弾性、超高降伏強度鋼、ステンレス鋼及び合金から選択された少なくとも１つの要素又は合成物を含むことを特徴とする、請求項３０に記載の方法。
【請求項３２】
前記基板（１１）の前記上面（１６）の少なくとも一部分は、セラミック材料又はガラスを含むことを特徴とする、請求項１から３１までのいずれか一項に記載の方法。
【請求項３３】
請求項１から３２までのいずれか一項によって得られた基板（１１）と部品（１４）とを含む組み立て体。
【請求項３４】
基板（１１）を部品（１４）と組み立てるためのデバイス（８０；１８０）であって、前記基板（１１）は、上面（１６）及び下面（１６０）を有し、前記部品（１４）は、前記基板（１１）の前記上面（１６）の融点よりも低い融点を有する可融性材料を含む第２の表面部分（１１６）を有する表面を有し、前記デバイス（８０；１８０）は、
−前記基板（１１）の前記上面（１６）を非貫通状に刻むことが可能なパルス構造化レーザ・ビーム（３２）を生成することが可能なパルス構造化レーザ（３１）であって、前記パルス構造化レーザ・ビーム（３２）は、１，０００から１，１００ｎｍの波長、前記基板（１１）の構造化を作成するのに十分なパワー、及び１μｓ未満の持続時間のパルスを有する、パルス構造化レーザ（３１）と、
−前記パルス構造化レーザ・ビーム（３２）と前記基板（１１）の前記上面（１６）との間に相対運動（４１）を生成することが可能な変位手段（３３；３９）と、
−前記部品（１４）の前記表面を前記基板（１１）の前記上面（１６）に接触させるための接触手段と、
−圧縮手段と、
−前記可融性材料の少なくとも一部分が溶融するのに十分な温度上昇を前記可融性材料に生じさせることが可能な加熱デバイスと
を含み、
前記構造化レーザ（３１）と前記変位手段は、前記レーザ・ビーム（３２）において前記パルス構造化レーザ・ビーム（３２）と前記基板（１１）の前記上面（１６）との間の相対運動を生じさせて、前記基板（１１）の前記上面（１６）の第１の部分（１１７）に刻まれた複数の溝によって形成されたパターン（１７）を生成するように構成され、
前記接触手段は、前記パターン（１７）を含む前記基板（１１）の前記上面（１６）の前記第１の部分（１１７）を、前記部品（１４）の前記第２の表面部分（１１６）と接触させて配置するように構成され、
前記圧縮手段は、前記パターン（１７）を含む前記基板（１１）の上面（１６）の前記第１の部分（１１７）と前記部品（１４）の前記第２の表面部分（１１６）との間に圧縮力を加えるように構成され、
前記加熱デバイスは、前記部品（１４）の少なくとも可融性材料部分を、前記基板（１１）の上面（１６）の前記第１の部分（１１７）の前記パターン（１７）の前記複数の溝内に溶融するように構成され、
前記部品（１４）の前記可融性材料は、前記基板（１１）の前記パターン（１７）の前記溝内で凝固して、前記部品（１４）と前記基板（１１）とを含む組み立て体を形成する、前記部品（１４）と前記基板（１１）との間の接合部を形成することが可能である、
デバイス（８０；１８０）。
【発明の詳細な説明】
【技術分野】
【０００１】
第１の態様によれば、本発明は、基板の構造化を含む、基板を部品と組み立てる方法に関する。第２の態様によれば、本発明は、構造化基板と部品との組み立て体に関し、これは上記の組み立てる方法によって得ることができる。第３の態様によれば、本発明は、基板と部品とを組み立てるためのデバイスに関する。
【背景技術】
【０００２】
第１の材料との接触時に第２の材料を凝固させることにより第１及び第２の材料を接合することによって組み立てを行うことが、当業者に知られている。第１の材料の表面の表面外観、特に微細構造は、組み立て体の接合の機械的特性に必須である。
【０００３】
第１の材料に対する第２の材料の接着を増加させるためのアプローチは、第２の材料と接触する第１の材料の表面を改質することである。非特許文献１は、ポリマー材料とのより良好な接着を可能にするためにアルミニウム基板表面の構造化を含む組み立て方法を提示している。この方法はまた、金属基板の構造化表面上にポリマー材料を組み立てることを可能にする単色及び多色構成要素を含む光を生成させる照射加熱手段も提供する。
【０００４】
この方法の欠点のうちの１つは、２つの単色光源及び多色光源からの光の使用である。この方法は良好な機械的特性、及び特に高い引張り強度値の組み立て体を有するが、別の欠点は、金属基材とプラスチック材料との間の界面で組み立て不良が生じ、プラスチック材料では生じないことである。
【先行技術文献】
【非特許文献】
【０００５】
【非特許文献１】Amend P. et al., Physics Procedia 41, pp 98-105 (2013)
【発明の概要】
【発明が解決しようとする課題】
【０００６】
本発明の目的のうちの１つは、基板と部品との間のより良好な接着を可能にする組み立て方法を提供することである。本発明の目的のうちの１つは、溶接ステップ中に単一の光源に基板及び部品を露出させることによって基板と部品とを組み立てる方法を提供することである。本発明の目的のうちの１つは、引張り破断試験中に凝集破壊があり界面破壊がない、基板と部品との組み立て方法を提供することである。
【課題を解決するための手段】
【０００７】
この目的を達成するために、本発明は、第１の態様によれば、上面及び下面を有する基板を、表面を有する部品と組み立てる方法を提案し、この方法は、
ａ．
ｉ．前記基板を準備するステップと、
ｉｉ．基板の上面を非貫通状に刻むことが可能なパルス構造化レーザ・ビームを生成することが可能なパルス構造化レーザを準備するステップであって、パルス構造化レーザ・ビームは、２００から１１，０００ｎｍの波長、基板の構造化を作成するのに十分なパワー、及び１μｓ未満の持続時間のパルスを有する、ステップと、
ｉｉｉ．基板の上面を非貫通状に刻むことが可能なパルス構造化レーザ・ビームを生成するステップであって、パルス構造化レーザ・ビームは、２００から１１，０００ｎｍの波長、基板の構造化を作成するのに十分なパワー、及び１μｓ未満の持続時間のパルスを有する、ステップと、
ｉｖ．パルス構造化レーザ・ビームと前記基板の前記上面との間に相対運動を生成することが可能な変位デバイスを準備するステップと、
ｖ．パルス構造化レーザ・ビームと前記基板の上面との間に相対運動を誘起することによって、基板の上面にパルス構造化レーザ・ビームを照射して、パターンを含む基板の構造化上面の第１の部分を生成するステップと、
を実行することによって前記基板の前記上面を構造化するステップと、
ｂ．基板の構造化上面の前記第１の部分の融点よりも低い融点を有する可融性材料を含む第２の表面部分をその表面に有する前記部品を準備するステップと、
ｃ．基板の構造化上面の第１の部分を前記部品の第２の表面部分と接触させて置くステップと、
ｄ．基板の構造化上面の前記第１の部分と部品の前記第２の表面部分との間の接触を維持するように圧力を加えるステップと、
ｅ．可融性材料が溶融するのに十分な温度上昇を生じさせることが可能な加熱デバイスを準備するステップと、
ｆ．基板の構造化上面の第１の部分のパターン内の少なくとも一部分を溶融するのに十分な温度に可融性材料が到達するように、加熱デバイスによって、可融性材料を加熱するステップと、を含む。
【０００８】
本発明の組み立て方法は、基板と部品との組み立て体を作製すること可能にする。このようにして作製された組み立て体は、例えば、基板と部品との間に高い引張り強度及びせん断強度が存在するように、部品を基板に取り付けることを可能にする。例えば、組み立て体は、基板と部品との間に隙間を有しない。例えば、組み立て体は、組み立て体を損傷することなく、部品から基板へ及びその逆に機械的な力を伝達することを可能にする。
【０００９】
本発明の組み立て方法は、非特許文献１と比較して、部品の凝集破壊をもたらす基板と部品との組み立て体を得ることが可能である。引用した文献に記載されている不良タイプは系統的に界面である。本発明の組み立て方法は、引用した文献に記載された組み立て体よりも引張り強度及びせん断強度において高い機械的特性を有する組み立て体を得ることを可能にする。本発明の組み立て方法は、単一の光源を必要とするが、引用した文献では２つの光源を使用する必要がある。
【００１０】
本明細書の目的のために、基板の表面の「構造化」は、前記基板の前記表面からの物質除去である。したがって、構造化は彫刻の一種である。例えば、構造化はミクロ構造化又はテクスチャライジングであり得る。構造化は、好ましくは、溝の深さ、構造、又は形状にかかわらず、基板に１つ又は複数の溝を製造することを含む。
【００１１】
本明細書の目的のために、「構造化ビームと基板との相対変位」は、基板が静止している間の構造化ビームの変位、構造化ビームが静止している間の基板の変位、又は構造化ビーム及び基板の両方の変位を含み得る。この相対変位は、好ましくは平行移動を含む。この相対変位は、回転を含み得る。
【００１２】
本明細書の目的のために、溝を有する構造化表面の「再溶融領域」は、構造化の前に溝内に存在し、構造化の間に溝の外側に再堆積され、それによって溝のエッジ近くの表面にレリーフを形成する材料を含む溝の外側の領域である。
【００１３】
本明細書の目的のために、「パターン」又は「構造化パターン」は、構造化の間に基板表面に刻まれた全ての溝の形状である。このパターンは、特にビームと基板の互いの相対変位によって決定される。例えば、本発明による溝は、点状にすることができ、すなわち、ラインではなく点によって規定される溝に対応することができる。例えば、溝は穴である。例えば、穴は、基板構造化ステップの間に穴の周りに再堆積された再溶融領域を考慮することによって、クレーターの形状を有する。
【００１４】
本明細書の目的のために、レーザパルスの持続時間は、パルスのレーザ放射が存在する時間であり、パルス強度の高さの半分で決定される。この持続時間は、例えば、超短パルス・レーザ（ｆｓ、ｐｓ）の自己相関器及び短パルス・レーザ（ｎｓ）の高速フォトダイオードを用いて測定することができる。
【００１５】
本発明による方法は、マイクロメータ・スケール及び／又はサブミクロン・スケールで高レベルの粗さを有する、特に高密度の構造化パターンを得ることを可能にする。パターンを部品と接触させることによって組み立てて、部品からパターン内に材料を溶融した後、基板と部品の再凝固した材料との間、特に溝の側壁上に大きな接触面が得られる。この結果、基板と部品との間の特に強い接着が生じる。
【００１６】
短い持続時間のパルスのおかげで、ビームの効果は特に局在化される。これにより、特に幅の狭い溝を形成することができる。これにより、特に正確なパターンを作成することが可能になる。さらに、短い持続時間のパルスのおかげで、基板上のビーム効果は、アサーマル又はほとんどアサーマルである。
【００１７】
また、本発明による方法のおかげで、特に薄い基板を顕著な変形なしに構造化することが可能である。なぜなら、本発明による構造化は基板を加熱せず、又は基板を僅かしか加熱しないからである。これらの薄い基板は、好ましくは１ｍｍ未満の厚さを有する。これらの薄い基板は、好ましくは、１００μｍから５００μｍの厚さを有する。
【００１８】
さらに、本発明による方法は、空気で加熱すると空気によって汚染される材料を含む基板を構造化することを可能にする。例えば、チタン又はマグネシウムを含む材料は、本発明による方法によって刻むことができる。なぜなら、本発明による構造化は、基板を加熱せず、又は僅かしか加熱せず、構造化の対象となる領域は、構造化の間、例えば窒素のような不活性ガス流をその上に送ることによって、不活性雰囲気中に容易に置くことができるからである。
【００１９】
短いパルス持続時間のおかげで、本発明による構造化方法は、銅、銅合金、アルミニウム、亜鉛、アルミニウム合金、銅及びアルミニウムの合金、金並びに銀などの高反射材料の構造化を可能にする。
【００２０】
本発明による方法は、構造化中に特に少量の材料を除去することを可能にする。その結果、特に浅い溝が生じる。これにより、基板と部品との溶接中に、溝の底部と溝に浸透した材料との間に気泡が発生することが防止される。本発明による方法によって形成された異なる溝間の相互接続は、溝から空気を排出するのに役立つので、基板と溝に浸透した材料との間に閉じ込められた空気量も減少させる。
【００２１】
本発明は、その組成に従って最適化された基板の構造化上面を形成することを可能にする。本発明は、基板組成に従って最適化されたライン密度を含む構造化上面を形成することを可能にする。したがって、本発明による方法を用いた部品との構造化基板組み立ては、基板と部品との間の優れた接着性を有する。特に、基板と部品との間の引張り強度は特に良好である。例えば、せん断強度は特に良好である。特に、いくつかの方向のせん断強度は特に良好である。
【００２２】
好ましくは、組み立て方法は、基板の表面の光吸収を増加させるための前処理ステップを含み、この方法は、
ｉ．基板に前処理ビームを照射して基板の前記表面の粗さを増加させるステップと、
ｉｉ．前処理が、ステップａ．ｖ．で刻まれたパターンよりも浅い前処理構造をもたらす基板の表面のテクスチャライジングを含むように、変位デバイスによって、基板とパルス構造化レーザによって生成された前処理ビームとの間に相対変位を生じさせるステップと、を含む。
【００２３】
前処理は、吸収が増加すると部品から溶融材料を溶融するのに最適な温度により速く到達することが可能なので、溶接レーザ・ビーム波長を反射する基板に特に有用である。
【００２４】
好ましくは、基板の上面の光吸収の増加は、基板の上面の粗さの増加によって達成される。粗さを増加させることにより、溶接中の基板の上面の溶接レーザ・ビームの吸収を増加させることができる。
【００２５】
好ましくは、前処理は、基板の上面のテクスチャリングを含み、その結果、ステップａ．ｖ．の間に刻まれたパターンよりも浅い前処理構造が得られる。
【００２６】
好ましくは、前処理は、ステップａの後に行われる。
【００２７】
構造化及び前処理に同じ変位デバイス及び同じレーザを使用することにより、基板処理を制限し、方法の間に使用される機器を制限することができ、それにより時間及び費用を節約することができる。
【００２８】
前処理の間の前処理ビームと前記基板の前記上面との間の相対運動の線速度は、ステップａ．ｖ．の間の基板に対するパルス構造レーザ・ビーム及び前記基板の前記上面の相対運動の線速度よりも少なくとも１．５倍大きいと有利である。
【００２９】
前処理によって形成される構造の精度は、構造化中の彫刻の精度よりも重要ではない。したがって、たとえ精度を低下させたとしても、前処理によってかかる時間が前処理及び構造化によってかかる全体の時間に有意な影響を与えないように、前処理の間により速い速度を使用することが有利である。
【００３０】
好ましくは、前処理は、平行な溝の形成を含む。
【００３１】
好ましくは、前処理は、基板の上面で実施される。基板の上面は構造化パターンを受け入れるものであるので、前処理は、構造化を受けていない上面で行われる。基板の上面の前処理は、透明材料を含む又は加熱デバイスによって放出された照射に対する特定の透明性を有する、溶接される部品との組み立ての際に、溶接レーザによる基板の上面の吸収を増加させることができるから、特に有利である。基板は溶接レーザによって増加されるべきである。次いで、溶接される部品を通って加熱デバイスによって放出された照射をよく吸収することによって、基板の上面を局所的に加熱することが可能である。次いで、基板の上面が加熱デバイスによって放出された照射をあまりにも反射する場合、前処理が好ましい。前処理は、金属を含む基板に対して特に推奨される。前処理は、基板と溶接される部品との間の溶接の位置での加熱を可能にするので、より迅速でより良好な品質の溶接を可能にする。基板の上面を加熱することにより、部品との接触点で溶接される部品が加熱される。このように加熱することにより、基板の上面に構造化することによって得られるパターンの溝に溶接される部品の材料部分が浸透するように、溶接される部品を局所的に溶融することが可能になる。
【００３２】
前処理は、基板と溶接された部品との間の接触面の増加（溶接面の増加）を可能にし、例えば組み立て体の引張り強度の増加をもたらすので有利である。
【００３３】
好ましくは、パルス構造レーザ・ビームのパルスは、１０−１５秒から１０−６秒の持続時間、より好ましくは１０−１４秒から１０−８秒の持続時間を有する。
【００３４】
好ましくは、パルス構造レーザ・ビームのパワーは、少なくとも０．０１Ｗであり、より好ましくは少なくとも１Ｗであり、さらにより好ましくは最大で１００Ｗである。これらのレーザ・ビームのパワーは、基板の構造を生成するのに十分なパワーに相当する。
【００３５】
好ましくは、パルス構造レーザ・ビームの強度は、少なくとも１０Ｗ／ｍｍ２であり、より好ましくは少なくとも５０Ｗ／ｍｍ２であり、さらにより好ましくは少なくとも１００Ｗ／ｍｍ２である。これらのレーザ・ビームの強度は、基板の構造を生成するのに十分な強度に相当する。
【００３６】
パルス構造化レーザ・ビームは、２００から１１，０００ｎｍ、より有利には１，０００から１，１００ｎｍ、さらに有利には１，０３０から１，０７０ｎｍの波長を有すると有利である。
【００３７】
本発明の一実施例では、パルス構造化レーザ・ビームは、１ＫＨｚから２ＭＨｚの繰り返し率を有する。
【００３８】
本明細書の目的のために、パルス・レーザ・ビームの「繰り返し率」は、時間単位当たりのレーザ・ビームのパルス数である。
【００３９】
本発明の一実施例では、基板に対するパルス構造化レーザ・ビームの相対運動は、１０から１０，０００ｍｍ／ｓ、より好ましくは１００から５，０００ｍｍ／ｓの線速度で行われる。この最後の間隔における線速度は、構造化基板の良好な生産率と良好な接着品質をもたらす溝の構造化精度の両方を可能にする。
【００４０】
本発明の一実施例では、基板の上面の少なくとも一部分は金属を含む。特に、金属は、アルミニウム、銅、チタン、マグネシウム、鋼、軟鋼、高降伏強度鋼、極高降伏強度鋼、超高降伏強度鋼、ステンレス鋼及び合金から選択された少なくとも１つの要素又は合成物を含む。
【００４１】
基板の上面の少なくとも一部分は、セラミック材料又はガラスを含むと有利である。
【００４２】
本発明の一実施例では、加熱デバイスは、基板の第１の構造化上面部分を照射することによって加熱することができる溶接レーザ・ビームを生成することができる溶接レーザであり、部品は溶接ビームを少なくとも部分的に透過させる。好ましくは、基板の第１の構造化上面部分は、前記加熱デバイスによって加熱される。
【００４３】
溶接レーザは、構造化レーザとは異なっていてもよい。実際に、構造化は、組み立てが行われるワークショップとは異なるワークショップで行うことができる。さらに、溶接ビーム特性は、構造化ビームの特性とは異なっていてもよい。
【００４４】
好ましくは、部品は、ポリマー又はガラスを含む。
【００４５】
有利な方法では、この方法は、パルス構造化レーザ・ビームのパルスは、１０−１５秒から１０−６秒の持続時間と、少なくとも０．０１Ｗのパワーとを有し、パルス構造化レーザ・ビームの強度は、少なくとも１０Ｗ／ｍｍ２であり、パルス構造化レーザ・ビームは、１，０００から１，１００ｎｍの波長を有し、パルス構造化レーザ・ビームは、１ＫＨｚから２ＭＨｚの繰り返し率を有し、基板に対するパルス構造化レーザ・ビームの相対運動は、１０から１０，０００ｍｍ／ｓの線速度で行われる、という特徴を含む。
【００４６】
好ましくは、パルス構造化レーザ・ビーム（３２）は、１，０６４ｎｍ又は１，０３０ｎｍの波長を有する。
【００４７】
上述したように、組み立て方法の構造化ステップによって得られる構造化基板は、基板を部品に溶接するのに特に適している。実際、溶接プロセスから生じる溶接は、基板と部品との間の優れた接着性を有する。特に、基板と部品との間の引張り強度及びせん断強度は特に良好である。
【００４８】
好ましくは、パターンは一方向において別の方向よりも大きな構成要素を有する。
【００４９】
これらの２つの方向は、好ましくは、第１及び第２の方向と同一平面上にある。パターンは、小さい牽引が予期される別の方向よりも大きい牽引が予期される方向においてより大きな構成要素を有するように設計することができる。本発明者らは、パターンがより大きな構成要素を有する方向においてせん断強度がより良好であることを見出した。
【００５０】
好ましくは、パターンは、複数のラインを含み、各ラインは、基板に刻まれた溝に対応する。
【００５１】
本明細書の目的のために、「ライン」とは、１つの寸法、長さが別の寸法、幅よりもはるかに大きいラインである。ラインは、構造化の間に刻まれた溝に対応する。ラインは好ましくは連続的であるが、ラインの長さに対してサイズが小さい１つ又は複数の不連続部を含み得る。ラインは、湾曲、破線、ジグザグであってもよく、線分を含み、表面の輪郭．．．であってもよい。典型的には、パターンのラインの長さは、ビームと基板の相対変位の方向に対応する。
【００５２】
溝の幅は、基板の表面に延びる平面内で測定した２つの溝の縁の間の最小距離である。溝の幅は典型的には、溝の長さに対して垂直である。
【００５３】
溝の深さは、溝底部、すなわち基板の表面から最も遠い溝の点と基板の表面の延長部との間の距離である。深さは、基板の表面の延長部に対して垂直に測定される。
【００５４】
２つの溝間の距離は、２つの溝の最も近い縁の間の最小距離である。これは、基板の表面に沿って測定される。
【００５５】
組み立て後の接着は、主として溝に存在する可融性材料による連結によって引き起こされ、ラインはそれらの幾何学的形状がより良好な機械的引張り強度及びせん断強度をもたらすので一組の点又は全面よりも良好な接着性を提供するので、ラインを含むパターンは、特に有利である。
【００５６】
ラインを含むパターンは、基板の上面の面積を増加させることを可能にし、基板の構造化されていない上面よりも基板と基板の所与の表面上の部品との間のより大きな接触面を可能にする。構造化基板の場合、基板の上面の面積はまた、溝の側壁、溝の下部壁、及び溝に沿った可能性がある再溶融領域も考慮する。
【００５７】
好ましくは、パターンの複数のラインは、第１のライン及び第２のラインを含み、第２のライン、第１のライン及び第２のラインを連続的に横切る直線が存在する。第１のラインは、第２のラインに「重なり合う」。
【００５８】
ラインの重なり合いにより、特に引張り強度及びせん断強度に耐性のある基板と部品の連結が可能になる。
【００５９】
パターンは破線を含むと有利である。
【００６０】
本明細書の目的のために、「破線」は、２つの非平行成分を含むラインである。破線は、例えば、ジグザグ・ラインであってもよい。
【００６１】
破線の使用は、パターンの選択に大きな自由度を与え、特に、基板、部品、組み立て体、一緒に組み立てられた基板と部品を含む溶接組み立て体の使用にパターンを適合させることを可能にする。破線を最適に使用するには、溝付き面と非溝面との最適な比が尊重されなければならない。破線の最適な使用は、より良好な組み立て機械的特性を得るために、異なる向きの破線によって形成されたパターンの選択も含む。
【００６２】
本発明の一実施例では、パターンは幾何学的形状の充実を含む。
【００６３】
本明細書の目的のために、幾何学的形状は、前記形状の輪郭を形成するラインから構成されてもよいし、又は前記形状の内面を含み得る。幾何学的形状の繰り返しは、表面上のパターンの一定の均一性を可能にし、したがって、組み立て後の接着の均一性を可能にする。
【００６４】
好ましくは、繰り返される幾何学的形状は、複数の同心状の幾何学的形状を含む。
【００６５】
これは、大きな全パターン表面を有することを可能にする。
【００６６】
本発明の一実施例では、繰り返される幾何学的形状は、複数のひし形、正方形、三角形、長方形又は六角形を含む。
【００６７】
ひし形、正方形、長方形、三角形又は正六角形などの舗装を可能にする幾何学的形状は、良好な表面被覆及びいくつかの方向での組み立て体の良好なせん断強度及び引張り強度を可能にするので、大きなパターン全表面を可能にする。
【００６８】
繰り返される幾何学的形状は、複数の列に配置されると有利である。
【００６９】
好ましくは、第１の幾何学的形状の列及び第２の幾何学的形状の列は、第２の列の幾何学的形状、第１の列の幾何学的形状及び第２の列の幾何学的形状を連続的に横切る直線が存在するようなものである。
【００７０】
第１の幾何学的形状の列は、第２の幾何学的形状の列に「重なり合う」。この重なり合いは、大きなパターンの全表面を有することを可能にする。
【００７１】
好ましくは、構造化表面は、１０，０００から０．１のｍｍ２当たりの幾何学的形状の密度を含む。表面単位当たりの幾何学的形状密度は、表面単位に対応する表面に含まれる重なり合う又は重なり合わない幾何学的形状の数に対応する。例えば、１ｍｍ２の表面上に配置された１０個の重なり合うひし形は、幾何学的形状の表面密度が１０／ｍｍ２である。
【００７２】
本発明は、例えば熱可塑性材料を有し熱可塑性材料の凝集破壊を実証する組み立て体を得るために、基板組成に応じて幾何学的形状の種類及びその密度を最適化することを可能にする。
【００７３】
本発明の一実施例では、パターンは、平行なライン又は湾曲したラインを含む。
【００７４】
好ましくは、パターンは、１００本／ｍｍ２から０．２本／ｍｍ２のライン密度を含む。表面単位当たりのライン密度は、表面単位に対応する表面に含まれるライン、直線、曲線、交差又は平行のラインの数に対応する。例えば、１ｍｍ２の表面上に配置された１６本の湾曲したライン又はジグザグのラインは、１６本／１ｍｍ２のライン表面密度を与える。
【００７５】
好ましくは、溝は、５から５００μｍの幅を有し、より好ましくは５０から１２０μｍの幅を有する。この最後の幅の間隔は、溶接後の特に良好な接着性を可能にする。
【００７６】
好ましくは、溝は、１μｍから２ｍｍの深さを有し、より好ましくは５から５００μｍの深さを有し、さらにより好ましくは１０から２００μｍの深さを有する。本発明者らは、この最後の深さ間隔が接着性に最適であることを見出した。１００μｍに近い深さが特に好ましい。
【００７７】
好ましくは、２つの隣接する溝は、それらの間の距離が最小５μｍ、より好ましくは最小５０μｍである。好ましくは、２つの隣接する溝は、それらの間の最大距離が５ｍｍ、より好ましくは１ｍｍである。好ましくは、２つの隣接する溝は、それらの間に最小５μｍから最大５ｍｍの距離を有する。このような溝間の距離は、大きなパターンの全表面を可能にする。
【００７８】
好ましくは、基板は、溝に沿った再溶融領域も含み、再溶融領域は、構造化基板の上面に対して８０μｍ未満の高さを有し、より好ましくは１０μｍ未満の高さを有する。
【００７９】
好ましくは、上面の前記溝が占める領域は、前記第１の上面部分の面積の０．００１から０．８５に相当し、好ましくは０．２から０．８に相当し、さらに好ましくは０．４から０．６に相当する。
【００８０】
有利な方法では、
前記基板は、アルミニウムで作製され、前記部品は、透明なポリカーボネートのような透明な熱可塑性材料で作製され、前記構造化レーザは、５０Ｗのパワーで前処理ステップに使用され、前処理ステップに使用されるパルス構造化レーザ・ビームのパルスは、１０−７秒の持続時間、８０ＫＨｚの繰り返し率を有し、基板に対する前処理ステップに使用されるパルス構造化レーザ・ビームの相対運動は、３，９００ｍｍ／ｓの線速度で行われ、前記構造化レーザは、２０Ｗのパワーで構造化ステップに使用され、構造化ステップに使用されるパルス構造化レーザ・ビームのパルスは、１０−７秒の持続時間、２０ＫＨｚの繰り返し率を有し、基板に対する構造化ステップに使用されるパルス構造化レーザ・ビームの相対運動は、７２０ｍｍ／ｓの線速度で行われ、前記パターンは、２ｍｍの大きな対角線及び１ｍｍの小さな対角線を有する複数のひし形を含み、前記溝が占める領域、及び上面の前記溝に沿った前記再溶融領域は、前記第１の上面部分の面積の０．３２に相当する。
【００８１】
有利な方法では、
前記基板は、亜鉛メッキ鋼で作製され、前記部品は、ポリプロピレンで作製され、前記構造化レーザは、５０Ｗのパワーを有する構造化ステップに使用され、構造化ステップに使用されるパルス構造化レーザ・ビームのパルスは、１０−７秒の持続時間、２０ＫＨｚの繰り返し率を有し、基板に対する構造化ステップに使用されるパルス構造化レーザ・ビームの相対運動は、７２０ｍｍ／ｓの線速度で行われ、前記パターンは、１００μｍ離れた複数のひし形を含み、前記溝が占める領域、及び上面の前記溝に沿った前記再溶融領域は、前記第１の上面部分の面積の０．７９に相当する。
【００８２】
有利な方法では、
前記基板は、亜鉛メッキ鋼で作製され、前記部品は、ポリプロピレンで作製され、前記構造化レーザは、５０Ｗのパワーを有する構造化ステップに使用され、構造化ステップに使用されるパルス構造化レーザ・ビームのパルスは、１０−７秒の持続時間、２０ＫＨｚの繰り返し率を有し、基板に対する構造化ステップに使用されるパルス構造化レーザ・ビームの相対運動は、３００ｍｍ／ｓの線速度で行われ、前記パターンは、８０μｍ離れた複数のひし形を含み、前記溝が占める領域、及び上面の前記溝に沿った前記再溶融領域は、前記第１の上面部分の面積の０．８１に相当する。
【００８３】
好ましくは、構造化基板は、第１及び第２の非平行方向に延びる表面を有し、基板の上面に非貫通状に刻まれたパターンを含み、パターンは、少なくとも部分的に第１の方向及び第２の方向に延び、複数の破線を含み、各破線は溝に対応する。
【００８４】
パターンは、第１の破線及び第２の破線を含み、第２の破線、第１の破線及び第２の破線を連続的に横切る直線が存在すると有利である。本発明の一実施例では、パターンは幾何学的形状の繰り返しを含み、各幾何学的形状の輪郭は、破線に対応する。
【００８５】
第２の態様によれば、本発明は、本発明の第１の態様による組み立て方法によって得られる、基板と部品とを含む組み立て体に関する。本発明の第１の態様による方法について説明した様々な変形及び利点は、必要な変更を加えて第２の態様の組み立て体に適用される。
【００８６】
第３の態様によれば、本発明は、基板を部品と組み立てるためのデバイスに関し、前記基板は、上面及び下面を有し、前記部品は、前記基板の前記上面の融点よりも低い融点を有する可融性材料を含む第２の表面部分を有する表面を有し、前記デバイスは、
−前記基板の前記上面を非貫通状に刻むことが可能なパルス構造化レーザ・ビームを生成することが可能なパルス構造化レーザであって、パルス構造化レーザ・ビームは、１，０００から１，１００ｎｍの波長、基板の構造化を作成するのに十分なパワー、及び１μｓ未満の持続時間のパルスを有する、パルス構造化レーザと、
−前記パルス構造化レーザ・ビームと前記基板の前記上面との間に相対運動を生成することが可能な変位手段と、
−前記部品の前記表面を前記基板の前記上面に接触させるための接触手段と、
−圧縮手段と、
−可融性材料の少なくとも一部分が溶融するのに十分な温度上昇を可融性材料に生じさせることが可能な加熱デバイスと、を含み、
前記構造化レーザと前記変位手段は、前記レーザ・ビームにおいて前記パルス構造化レーザ・ビームと前記基板の前記上面との間の相対運動を生じさせて、前記基板の上前記面の第１の部分に刻まれた複数の溝によって形成されたパターンを生成するように構成され、
前記接触手段は、前記パターンを含む前記基板の上面の第１の部分を、前記部品の第２の表面部分と接触させて配置するように構成され、
前記圧縮手段は、前記パターンを含む前記基板の上面の第１の部分と前記部品の第２の表面部分との間に圧縮力を加えるように構成され、
前記加熱デバイスは、前記部品の少なくとも可融性材料部分を、基板の上面の第１の部分の前記パターンの前記複数の溝内に溶融するように構成され、
前記部品の前記可融性材料は、基板の前記パターンの前記溝内で凝固して、前記部品と前記基板とを含む組み立て体を形成する、前記部品と前記基板との間の接合部を形成することが可能である。
【００８７】
本発明の第１の態様による方法及び本発明の第２の態様による組み立て体について説明した様々な変形及び利点は、必要な変更を加えて、第３の態様によるデバイスに適用される。
【００８８】
本発明の他の特徴及び利点は、以下の詳細な説明を読むと明らかになり、詳細な説明の理解のために、添付の図面への参照が行われるであろう。
【図面の簡単な説明】
【００８９】
【図１】本発明による方法に含まれる基板構造化ステップのステップを示す図である。
【図２】本発明による方法に含まれる基板構造化ステップのステップを示す図である。
【図３】本発明による組み立て方法のステップを示す図である。
【図４】組み立てデバイス、より具体的には、本発明による基板構造化を可能にする組み立てデバイスを示す図である。
【図５】本発明による方法の構造化ステップの間に刻まれたパターンの第１の実例を示す図である。
【図６】本発明による方法の構造化ステップの間に刻まれたパターンの第２の実例を示す図である。
【図７】本発明による方法の構造化ステップの間に刻まれたパターンの第３の実例を示す図である。
【図８】本発明による方法の構造化ステップの間に刻まれたパターンの第４の実例を示す図である。
【図９】本発明による方法の構造化ステップの間に刻まれた溝セクションの第１の実例を示す図である。
【図１０】本発明による方法の構造化ステップの間に刻まれた溝セクションの第２の実例を示す図である。
【図１１】本発明による方法の構造化ステップの間に刻まれた溝セクションの第３の実例を示す図である。
【図１２】本発明による方法の構造化ステップの間に刻まれた溝セクションの第４の実例を示す図である。
【図１３】本発明による方法の構造化ステップの間の構造化基板の概略断面図を示す図である。
【図１４】組み立てデバイス、特に構造化基板及び部品を溶接するための組み立てデバイスを示す図である。
【図１５】本発明の一実施例による方法並びに組み立て及び溶接デバイスによる加圧デバイスを示す図である。
【発明を実施するための形態】
【００９０】
本発明は、特定の実施例を用いて図面を参照して説明されるが、本発明はそれらに限定されない。説明される図面又は図は、概略的なものに過ぎず、限定的なものではない。
【００９１】
本明細書の文脈において、「第１の」及び「第２の」という用語は、異なる要素を区別するためにのみ使用され、それらの間の順序を意味するものではない。
【００９２】
図面において、同一又は類似の要素は同じ符号を有する場合がある。
【００９３】
図１は、本発明の方法による基板１１の構造化ステップ１０を示す。構造化ステップ１０は、基板１１の上面１６を刻むことができるパルス構造化ビーム３２を放出する構造化レーザ３１を使用し、上面１６は、第１の方向１０１及び第２の方向１０２に延び、第１の方向１０１及び第２の方向１０２は、平行ではない。上面１６及び方向１０１、１０２は、図４に示されている。構造化ステップ１０はまた、構造化ビーム３２及び基板１１を互いに対して移動させるために変位デバイスを使用する。
【００９４】
構造化３０ａは、上面１６の照射４２と、構造化ビーム３２と基板１１との相対運動４１とを含む。照射４２と運動４１は、好ましくは同期する。しかしながら、それらは連続的であり、特に連続して何度も繰り返される可能性がある。
【００９５】
構造化３０ａが基板１１の上面１６上にパターン１７を形成する結果、パターンを有する基板１２ａが得られる。次いで、この方法は、組み立て方法に含まれる次の溶接１３０（図３）に使用することができる。
【００９６】
基板１１は、好ましくは、照射された上面１６上の金属を含むか、又は照射された上面１６上の金属部分を含む。例えば、この金属は、アルミニウム、銅、チタン、マグネシウム、亜鉛、鋼、軟鋼、高降伏強度鋼、極高降伏強度鋼、超高降伏強度鋼、ステンレス鋼及び合金から選択された要素又は合成物を含み得る。基板１１又はその一部分は、セラミック材料又はガラスも含み得る。上面１６は平坦であることが好ましい。上面１６は湾曲していてもよい。
【００９７】
構造化レーザ３１は、好ましくはパルス・レーザである。構造化レーザ３１は、好ましくは、１０００ｎｓ未満、より好ましくは１０−１５秒から１０−６秒の間、さらにより好ましくは１０−１４秒から１０−８秒の持続時間を有するパルスを送ることができるレーザである。
【００９８】
構造化レーザ３１及び構造化ビーム３２は、１ＫＨｚから２ＭＨｚの繰り返し率を有するパルス構造化ビーム３２を有することを可能にする。構造化レーザ３１は、好ましくは、少なくとも１０Ｗ／ｍｍ２、より好ましくは５０Ｗ／ｍｍ２、さらに好ましくは１００Ｗ／ｍｍ２の強度を有するビームを放射することができる。構造化レーザ３１は、少なくとも０．０１Ｗ、好ましくは０．１Ｗ、より好ましくは１Ｗ、さらにより好ましくは１００Ｗのパワーを有するビームを放射することができる。構造化レーザ３１は、２００から１１，０００ｎｍ、好ましくは３００から２，０００ｎｍ、より好ましくは１，０００から１，１００ｎｍ、さらにより好ましくは１，０３０から１，０７０ｎｍの波長を有するビームを放射することができる。
【００９９】
本明細書の目的のために、パルス・レーザ・ビームの「パワー」は、そのビームの平均パワー、すなわち所定の持続期間の全ての積分されたパルスのエネルギ積分をその持続期間で割ったものである。
【０１００】
本明細書の目的のために、パルス・レーザ・ビームの「強度」は、そのビームのパワーとそのビームによって照射される表面積との比である。
【０１０１】
構造化ビーム３２の生成のための構造化レーザ３１のパラメータは、照射４２が基板１１から材料を除去するように、基板１１に基づいて選択される。構造化レーザ３１のパラメータは、好ましくは、構造化３０ａの持続時間を通じて一定に保たれる。
【０１０２】
相対運動４１は、構造化ビーム３２の変位、基板１１の変位、又は両方の変位を含み得る。運動４１は、特に上面１６が平坦でない場合、基板１１の回転を含む回転を含み得る。図４に示す本発明の一実施例では、変位デバイス３３は、構造化ビーム３２及び基板１１の変位デバイス３９を変位させることができるスキャナ・ヘッド３５を含む。
【０１０３】
照射４２は、例えば蒸発又は昇華によって、表面１１から材料を除去する。このようにして、非貫通溝が形成され、その深さ及び幅は、構造化ビーム特性及び運動４１の速度によって本質的に決定される。運動４１は、上面１６上の異なる点で照射４２を生じさせ、それにより所定のパターン１７を生成する。パターン１７は、好ましくは、基板１１の変位デバイス３９及び（図４に示される）スキャナ・ヘッド３５によって運動４１を案内する（図４に示される）コンピュータ３８にプログラムされる。パターン１７は、好ましくは、ライン１８、より好ましくは破線を含む。
【０１０４】
図２は、本発明の方法による基板１１の構造化ステップ２０を示す。構造化ステップ２０は、同じ要素（基板１１、構造化レーザ３１、構造化ビーム３２、変位デバイス３３）を使用し、構造化ステップ１０と同じステップ（相対変位４１、照射４２、すなわち構造化３０ａによるパターンの生成）を経る。構造化ステップ２０は、前処理５０を追加する。したがって、構造３０ｂは、パターンの前処理５０及び構造化３０ａを含む。
【０１０５】
前処理ステップ５０は、好ましくは、基材の表面１６のテクスチャライジングを含む。テクスチャライジングは、構造パターン１７の溝よりも浅いテクスチャライジング構造の生成を含む。テクスチャライジング構造は、好ましくは、テクスチャライジング溝を含む。
【０１０６】
前処理ステップ５０は、好ましくは、相対的な前処理変位５１及び前処理照射５２を含み、その間に表面１６は、構造化レーザ３１によって放射される前処理ビーム５３によって照射される。前処理ビーム５３は、好ましくはパルス状である。照射５２と変位５１は、好ましくは同期する。しかしながら、それらは連続的であり、特に連続して何度も繰り返される可能性がある。照射５２及び変位５１は、テクスチャを有する基板１３を生成する。
【０１０７】
前処理ステップ５０の間、構造化レーザ３１は、好ましくは、１，０００ｎｓ未満の持続時間のパルスを送る。前処理５０の間、構造化レーザ３１は、好ましくは、１ＫＨｚから５００ＫＨｚの繰り返し率を有する。前処理ステップ５０の間、構造化レーザ３１は、好ましくは１Ｗから１００Ｗのパワーを有する。前処理ステップ５０の間、構造化レーザ３１は、好ましくは０．０１から１００ｍＪのエネルギを有する。
【０１０８】
相対的な前処理変位５１は、所定の前処理スキームに従って実行される。相対的な前処理変位５１は、好ましくは、前処理５０によって取られる時間が、パターンの前処理５０及び構造３０ａを含む構造化３０ｂによって取られる全体の時間に重要な影響を与えないように、パターンの構造化３０ａの相対運動４１よりも高い線速度で行われる。例えば、基板１１に対する前処理５０の間の前処理ビーム５３の相対変位５１の線速度は、相対変位４１の間の構造化ビーム３２の相対変位の線速度より少なくとも１．５倍大きくてもよく、好ましくは少なくとも４倍大きい。例えば、前処理５０の間の前処理ビーム５３の相対変位５１の線速度は、１，０００から１０，０００ｍｍ／ｓの間であり得る。特に、前処理５０の間の前処理ビーム５３の相対変位５１の線速度は、３，０００から５，０００ｍｍ／ｓの間であり得る。
【０１０９】
前処理５０に続いて、テクスチャを有する基板１３は、その後の組み立て１３０（図３）で使用することができるテクスチャ及びパターンを有する基板１２ｂを形成するように、所定の構造化パターンを３０ａに刻む相対運動４１及び照射４２のステップに従う。
【０１１０】
本発明の第２の実施例による構造化方法２０の変形例では、構造化３０ａの照射４２に使用される構造化レーザ３１以外のレーザが、前処理照射５２に使用され、及び／又は構造化３０ａのために使用される変位デバイス３３以外の変位デバイスが、前処理相対変位５１のために使用される。
【０１１１】
構造化方法２０の変形例では、前処理５０は、パターンを形成する構造化３０ａの運動４１及び照射４２のステップの後に行われる。
【０１１２】
前処理は、例えば、複数の平行ラインを刻むことを含み得る。ラインは、例えば、５０μｍ離れていてもよい。ラインは、例えば５０μｍ幅とすることができる。例えば、ラインは、４から７μｍの深さを有し得る。前処理によって生成されたテクスチャライジングは、好ましくは、その後溶接ビーム１３２（図３）によって照射される表面１６の全部分を覆う。
【０１１３】
前処理５０の主な機能は、基材の表面１６の粗さを増加させることによって溶接１３０（図３）の組み立て中に表面１６上の溶接ビーム１３２の吸収を増加させることである。
【０１１４】
図３は、本発明による組み立て方法を示す。組み立て方法は、パターンを有する基板１２ａの構造化３０から生じる、基板１１を構造化するステップ１０、又は、テクスチャ及びパターンを有する基板１２ｂの構造化３０から生じる、基板１１を構造化するステップ２０を含む。パターンを有する基板１２ａ及びテクスチャ及びパターンを有する基板１２ｂは、図３の説明に「（テクスチャ及び）パターンを有する基板１２」として含まれる。溶接される（テクスチャ及び）パターンを有する基板１２の表面１６の部分は、第１の表面部分１１７と呼ばれる。
【０１１５】
組み立て方法は、表面を有する部品１４を使用する。結合されなければならない部品１４の表面の部分は、第２の表面部分１１６と呼ばれる。第２の表面部分１１６は、加熱デバイス１１３によって生成される局部的な加熱が、基板の第１の構造化表面部分１１７を溶融させることなく、部品の可融性材料を溶融させることができるように、基板の第１の構造化表面部分１１７の融点より低い融点を有する可融性材料を含む。部品１４は、好ましくは、ポリマー及び／又はガラスを含む。第２の表面部分１１６は、平坦であっても湾曲していてもよい。
【０１１６】
組み立て方法はまた、可融性材料において可融性材料を溶融するのに十分な温度上昇を生じさせることができる加熱デバイス１３１も使用する。加熱デバイス１３１は、構造化レーザ３１と優先的に異なる溶接レーザであってもよい。実際には、構造化３０は、組み立て１３０が実施されるところとは異なるワークショップで行うことができる。
【０１１７】
加熱デバイス１３１が溶接レーザである場合、溶接レーザは、部品１４を通過し、構造化３０の間に構造化された表面１６の第１の部分１１７に照射することによって加熱することができる溶接ビーム１３２を放出する。言い換えれば、溶接ビーム１３２の波長及び他の特性は、溶接ビーム１３２が部品１４を少なくとも部分的に透過し、第１の表面部分１１７によって少なくとも部分的に吸収されるように選択される。
【０１１８】
組み立てステップ１３０の間、第２の表面部分１１６は、第１の表面部分１１７と接触する。組み立てステップ１３０は、構造化基板１２を部品１４と接触させるステップと、圧縮ステップとを含む。溶接ビーム１３２は、第１の表面部分１１７に照射するために、部品１４を通って第１の表面部分１１７上に送られる。
【０１１９】
基板１２の第１の表面部分１１７による溶接ビーム１３２の吸収は、その温度の上昇を引き起こす。温度上昇は、第１の表面部分１１７に刻まれたパターン１７の溝に入る部品１４の第２の表面部分１１６の可融性材料から材料を溶融するように選択される。冷却時に、部品１４からのこの材料は凝固し、第２の表面部分１１６を第１の表面部分１１７でブロックする、すなわち、溶接組み立て体１５を形成するように、基板１２と部品１４との間に接着を生じさせる。さらに、温度上昇は、基板１２の構造化上面１６の第１の部分１１７を溶融しないように、すなわち基板１２の構造化上面１６の第１の部分１１７に到達する温度がその溶融温度よりも低くなるように選択することができる。
【０１２０】
基板１２の第１の表面部分１１７による溶接ビーム１３２の吸収が大きいほど、温度上昇はより大きい。したがって、第１の表面部分１１７をより粗くし、それにより溶接ビーム１３２をより吸収することができるようにするために、前処理５０（図２）を実施することが有利である。また、本発明の範囲内にある限り、レーザ以外の加熱デバイス１３１によって組み立てを行うことも可能である。加熱デバイス１３１は、例えば、基板１２を熱伝導によって加熱することができる。
【０１２１】
本発明の一実施例では、接触手段は、把持式の把持手段又は真空把持手段を有するデバイスである。これらの把持手段は、部品１４の供給を可能にするアームを備えているのが好ましい。これらの把持手段は、構造化基板１２及び部品１４の組み立てが完了した後、組み立て体を組み立て体のための収集領域に運搬し、新しい部品を用いて新しい組み立て体を作ることができるように新しい基板を構造化することも可能である。これらの把持手段は、パターン１７を含む基板１１の上面１６の部分１１７と組み立てられるように意図された部品１４の部分１１６を運ぶことを可能にする。
【０１２２】
本発明の一実施例では、溶接ビームによる照射の間、第２の表面部分１１６と第１の表面部分１１７との間の接触を維持するために、機械的な圧力が加えられる。この機械的圧力の印加は圧縮ステップに対応する。この圧力はまた、部品１４の第２の表面部分１１６の可融性材料の材料が、第１の表面部分１１７に構造化されたパターン１７の溝に入るという事実を促進する。この圧力は、例えば、加圧デバイス１４０によって加えることができる。
【０１２３】
本発明の一実施例では、組み立て１３０は、溶接ビーム１３２の直径よりも実質的に大きい表面での溶接を可能にするために、溶接ビーム１３２及び／又は第１の表面部分１１７と接触する第２の表面部分１１６の変位を含む。
【０１２４】
組み立て方法は、特に、自動車産業における照明用途のための電球ホルダの組み立てに使用することができる。
【０１２５】
図４は、構造化ステップ１０、２０において、パターンの構造化３０ａ、及び場合によっては前処理５０を実行するために使用される構造化デバイス８０を示す。このデバイス８０は、ビーム３２を成形する光路３４に向けて構造化ビーム３２を放出する構造化レーザ３１を含む。光路３４は、異なる光学要素、例えば、ミラー、レンズ、ビーム・エキスパンダ／コリメータ、減衰器、偏光子のうちの少なくとも１つを含む。光路３４は、好ましくは傾斜ミラーと接眼レンズとを含むスキャナ・ヘッド３５にビーム３２を送り、ビーム３２を基板の表面１６に向けることができる。デバイス８０はまた、好ましくは、視覚システム３６と、共焦点測定システム３７も含む。デバイス８０はまた、基板の変位デバイス３９も含む。変位デバイス３９は、好ましくは、基板を第１の方向１０１、第２の方向１０２、及び第３の方向１０３に並進させ、基板を少なくとも２つの回転軸の周りで回転させることを可能にする。
【０１２６】
本発明の一実施例では、タブレットとすることができるコンピュータ３８が、構造化レーザ３１、光路３４、及びスキャナ・ヘッド３５、視覚システム３６、測定システム３７及び変位デバイス３９を制御する。
【０１２７】
パターン１７は、複数のラインを含むことが好ましい。パターン１７は、直線状、湾曲状、破線、多角形状、開放状、閉鎖状．．．のラインを含み得る。パターン１７の実施例の実例を図５から図８に示す。
【０１２８】
図５は、一定距離だけ離間した複数の平行なライン１８ａ、１８ｂ．．．を含むパターン１７ａの第１の実例を示す。各ライン１８はまた、幾何学的形状１９でもある。
【０１２９】
図６は、複数のグループ化された平行なライン１８ａ、１８ｂ．．．を含むパターン１７ｂの第２の実例を示す。各ライン１８はまた、幾何学的形状１９でもある。
【０１３０】
図７及び図８は、第１のラインが第２のラインに重なり合うようにパターンが第１のライン及び第２のラインを含むパターン実現の２つの実例を示す。
【０１３１】
図７は、パターン１７ｃの第３の実例を示す。パターン１７ｃは、ライン１８ａ、１８ｂ．．．を含む。ライン１８は、幾何学的形状１９であり、より正確にはひし形である。形状は、本発明の範囲内にある限り、正方形、長方形、六角形、三角形とすることが可能である。特に、それらは表面が覆われることを可能にする形状とすることができる。形状１９は、好ましくは、接着面の少なくとも８０％を覆うように再現される。例えば、それらは４から６０回再現することができる。
【０１３２】
形状１９はグループ２２にグループ化され、各グループ２２は複数の同心形状を含む。グループ２２は、第１の列２１ａが第２の列２１ｂと重ね合うように、列２１に配置される。
【０１３３】
本発明者らは、垂直構成要素が水平構成要素よりも大きい図８のようなパターンでは、組み立て後のせん断強度が水平方向よりも垂直方向で良好であることを見出した。
【０１３４】
図８は、パターン１７ｄの第４の実例を示す。パターン１７ｄはライン１８ａ、１８ｂ．．．を含む。ライン１８は幾何学的形状１９であり、より正確には線分を含むジグザグ形である。ライン１８は互いに重なり合っている。ジグザグ形の線分は、図では９０°の角度をなしているが、本発明の範囲内にある間は、代わりに鋭角及び鈍角を形成することも可能である。
【０１３５】
図５から図８に示すように、破線に対応する各幾何学的形状の外形で幾何学的形状１９を繰り返すことが好ましい。
【０１３６】
図９から図１２は、本発明による方法によって刻まれた溝セクションを示す。これらの部分において、垂直方向は溝の深さに対応し、水平方向は溝の幅に対応する。図９は、溝セクションの第１の実例を示す。図１０は、溝セクションの第２の実例を示す。図１１は、溝セクションの第３の実例を示す。図１２は、溝セクションの第４の実例を示す。溝は、Ｖ形状（図９、１０）又はＵ形状（図１１、１２）とすることができる。溝は、再溶融領域２３（図９）を有しなくてもよく、２つの側部（図１０、１１）又は片側のみ（図１２）を有してもよい。再溶融領域の高さは、好ましくは、パターンの外側の基板の表面から８０μｍ未満である。再溶融領域の高さは、パターンの外側の基板の表面から１０μｍ未満であることがより好ましい。
【０１３７】
図１３は、本発明による構造化基板の概略断面を示す。これは、２つの溝２０１、２０２を有する構造化基板の第１の部分１１７の一部分を示す。図１３は、溝の深さ２１０を示す。図１３は、溝の幅２２０も示す。図１３は、２つの溝間の距離２３０も示す。
【０１３８】
図１４は、（テクスチャ及び）パターンを有する基板１２と部品１４の組み立て１３０を実行する溶接を実行するための組み立てデバイス１８０を示す。デバイス１８０は、溶接ビーム１３２を形成する光路１３４に向かって溶接ビーム１３２を放出する、図示の発明の実施例では溶接レーザである加熱デバイス１３１を含む。光路１３４は、異なる光学要素、例えば、ミラー、レンズ、ビーム・エキスパンダ／コリメータ、減衰器、偏光子のうちの少なくとも１つを含む。光路１３４は、ビーム１３２を、好ましくは傾斜ミラー及び接眼レンズを含むスキャナ・ヘッド１３５に送り、部品１４を介してビーム１３２を第１の表面部分１１７に向けることができる。デバイス１８０は、好ましくは、視覚システム１３６、及び温度測定器１３７も含む。デバイス１８０はまた、第１の表面部分１１７と接触する第２の表面部分１１６によって形成されるセットを移動させる変位デバイス１３９、及び図１５を参照してより詳細に説明される加圧デバイス１４０も含む。
【０１３９】
本発明の一実施例では、タブレットとすることができるコンピュータ１３８が、溶接レーザ、光路１３４、スキャナ・ヘッド１３５、視覚システム１３６、測定システム１３７及び変位デバイス１３９に命令する。
【０１４０】
図１５は、本発明の一実施例による溶接デバイス１８０に含まれる加圧デバイス１４０を示す。加圧デバイス１４０は、部品１４が置かれた構造化基板１２を支持する第１のトレイ１４１を含む。加圧システム１４０は、第１のトレイ１４１を垂直方向に移動させることができる高さ調節可能な支持要素１４２も含む。加圧デバイス１４０は、溶接ビーム１３２を通すプレート１４５、プレート１４５を支持する支柱１４３、及び高さ調節可能な支持要素１４２及び支柱１４３を支持する第２のプレート１４４も含む。プレート１４５は、例えば、ＰＭＭＡで作製される。このデバイス１４０を使用するために、構造化基板１２を第１のトレイ１４１上に置き、部品１４を構造化基板１２上に置き、高さ調節可能な支持要素１４２を調整して、部品１４をプレート１４５に押し付ける。次に、溶接ビーム１３２は、プレート１４５を通って送られる。変位デバイス１３９が基板１２及び部品１４を移動させるための部品を含み、それらの下に位置する場合、この部品は、第２のトレイ１４４の下に配置されるか、又は第２のトレイ１４４と第１トレイ１４１との間、例えば高さ調節可能な支持要素１４２の上又は下に配置することができる。
【０１４１】
実施例の実例：
第１の実例：アルミニウム基板と透明なポリカーボネート熱可塑性樹脂部品：
【０１４２】
第１の実験的試験は、厚さ２ｍｍのアルミニウム基板１１上で実施され、
−５０Ｗのパワー、１００ｎｓのパルス持続時間、８０ＫＨｚの繰り返し率及び３，９００ｍｍ／ｓの線速度を有するパルス・レーザを使用し、平行ラインを５０μｍ離して作製する前処理５０と、
−２０Ｗのパワー、１００ｎｓのパルス持続時間、２０ＫＨｚの繰り返し率及び７２０ｍｍ／ｓの線速度を有するパルス・レーザを使用し、最大のひし形、すなわち複数の同心状のひし形の最も外側が２ｍｍの大きな対角線及び１ｍｍの小さな対角線を有する、図７と同様のひし形のパターンを生成する構造化３０ａであって、
溝が占める領域、及び上面１６の溝に沿った再溶融領域２３は、上面１６の第１の部分１１７の面積の０．３２に相当する、構造化３０ａと、
−基板１２ｂと厚さ２ｍｍの透明なポリカーボネート部品１４との組み立て１３０と、
−表面単位当たりのこの力値について熱可塑性材料の凝集破壊が観察された１６Ｎ／ｍｍ２の結果を与えるせん断試験と、
を含んだ。
【０１４３】
第２の実例：亜鉛メッキ鋼基板及び不透明なポリプロピレンタイプの熱可塑性ポリマー部品。
【０１４４】
第２の実験的試験は、厚さ０．８ｍｍの亜鉛メッキ鋼基板１１上で実施され、
−５０Ｗのパワー、１００ｎｓのパルス持続時間、２０ＫＨｚの繰り返し率及び７２０ｍｍ／ｓの線速度を有するナノ秒パルス・レーザを使用し、１００μｍ離間したひし形を含むパターンを生成する構造化３０ａであって、
溝が占める領域、及び上面１６の溝に沿った再溶融領域２３は、上面１６の第１の部分１１７の面積の０．７９に相当する、構造化３０ａと、
−基板１２ａとＰＰＴ２０タイプのポリプロピレンの不透明な厚さ２ｍｍの部品１４との組み立て１３０と、
−ポリマーの凝集破壊に対応する６．９Ｎ／ｍｍ２の結果を与える引張り試験と、
を含んだ。
【０１４５】
第３の実例：銅基板及び透明ポリカーボネート部品。
【０１４６】
第３の実験的試験は、厚さ２５μｍの銅基板１１上で実施され、
−２０Ｗのパワー、１００ｎｓのパルス持続時間、２０ＫＨｚの繰り返し率及び３００ｍｍ／ｓの線速度を有するナノ秒パルス・レーザを使用し、８０μｍ離間したひし形を含むパターンを生成する構造化３０ａであって、
溝が占める領域、及び上面１６の溝に沿った再溶融領域２３は、上面１６の第１の部分１１７の面積の０．８１に相当する、構造化３０ａと、
−構造化基板１２と厚さ２ｍｍの透明ポリカーボネート（ＰＣ）部品１４との組み立て１３０と、
−ポリマーの凝集破壊時に８．４３Ｎ／ｍｍ２の結果を与える引張り試験と、
を含んだ。
【０１４７】
換言すれば、本発明は、基板（１１）と部品（１４）とを組み立てる方法を参照し、パルス・レーザ（３１）によって基板の構造化するステップを含み、基板（１１）は、好ましくは金属であり、部品は好ましくはポリマー系である。構造化ステップは、ビーム（３２）と基板（１１）との相対運動（４１）によって決定されるパターン（１７）で基板（１１）に溝を刻むことを可能にする。パターン（１７）は、基板（１２）と部品（１４）のレーザ溶接（１３０）後の構造化基板（１２）と部品（１４）との間の優れた接着を提供するように設計される。好ましくは、組み立て方法は、溶接組み立て中のより良好なレーザ吸収を可能にする構造化表面の前処理ステップ（５０）を含む。
【０１４８】
本発明は、純粋に例示的なものであり、限定的であると見なされるべきではない特定の実施例に関して記載されている。一般的に、本発明は、上記で図示及び／又は説明した実例に限定されない。動詞「含む（ｃｏｍｐｒｉｓｅ）」、「含む（ｉｎｃｌｕｄｅ）」、「含む（ｃｏｎｔａｉｎ）」又は任意の他の変形、及びそれらの活用形の使用は、言及された要素以外の要素の存在をなんら排除しない。要素を導入するための不定冠詞「１つの（ａ）」、「１つの（ａｎ）」、又は定冠詞「その（ｔｈｅ）」の使用は、複数のこれらの要素の存在を排除しない。特許請求の範囲における参照符号は、その範囲を限定しない。
【図１】
2019515798.tif 000003
【図２】
2019515798.tif 000004
【図３】
2019515798.tif 000005
【図４】
2019515798.tif 000006
【図５】
2019515798.tif 000007
【図６】
2019515798.tif 000008
【図７】
2019515798.tif 000009
【図８】
2019515798.tif 000010
【図９】
2019515798.tif 000011
【図１０】
2019515798.tif 000012
【図１１】
2019515798.tif 000013
【図１２】
2019515798.tif 000014
【図１３】
2019515798.tif 000015
【図１４】
2019515798.tif 000016
【図１５】
2019515798.tif 000017
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
上面（１６）及び下面（１６０）を有する基板（１１）を、表面を有する部品（１４）と組み立てる方法であって、
ａ．
ｉ．前記基板（１１）を準備するステップ、
ｉｉ．前記基板（１１）の前記上面（１６）を非貫通状に刻むことが可能なパルス構造化レーザ・ビーム（３２）を生成することが可能なパルス構造化レーザ（３１）を準備するステップであって、前記パルス構造化レーザ・ビーム（３２）は、２００から１１，０００ｎｍの波長、前記基板（１１）の構造化を作成するのに十分なパワー、及び１μｓ未満の持続時間のパルスを有する、ステップ、
ｉｉｉ．前記基板（１１）の前記上面（１６）を非貫通状に刻むことが可能な前記パルス構造化レーザ・ビーム（３２）を生成するステップであって、前記パルス構造化レーザ・ビーム（３２）は、２００から１１，０００ｎｍの波長、前記基板（１１）の構造化を作成するのに十分なパワー、及び１μｓ未満の持続時間のパルスを有する、ステップ、
ｉｖ．前記パルス構造化レーザ・ビーム（３２）と前記基板（１１）の前記上面（１６）との間に相対運動（４１）を生成することが可能な変位デバイス（３３）を準備するステップ、並びに
ｖ．前記パルス構造化レーザ・ビーム（３２）と前記基板（１１）の前記上面（１６）との間に相対運動（４１）を誘起することによって、前記基板（１１）の前記上面（１６）に前記パルス構造化レーザ・ビーム（３２）を照射して、パターン（１７）を含む前記基板（１２）の構造化された上面（１６）の第１の部分（１１７）を生成するステップ
を実行することによって前記基板（１１）の前記上面（１６）を構造化するステップ（３０）と、
ｂ．前記基板（１２）の構造化された上面（１６）の前記第１の部分（１１７）の融点よりも低い融点を有する可融性材料を含む第２の表面部分（１１６）をその表面に有する前記部品（１４）を準備するステップと、
ｃ．前記基板（１２）の構造化された上面（１６）の前記第１の部分（１１７）を前記部品（１４）の前記第２の表面部分（１１６）と接触させて置くステップと、
ｄ．前記基板（１２）の構造化された上面（１６）の前記第１の部分（１１７）と前記部品（１４）の前記第２の表面部分（１１６）との間の接触を維持するように圧力を加えるステップと、
ｅ．前記可融性材料が溶融するのに十分な温度上昇を生じさせることが可能な加熱デバイス（１３１）を準備するステップと、
ｆ．前記基板（１２）の構造化された上面（１６）の前記第１の部分（１１７）の前記パターン（１７）内の少なくとも一部分を溶融するのに十分な温度に前記可融性材料が到達するように、前記加熱デバイス（１３１）によって、前記可融性材料を加熱するステップと
を含む方法。
【請求項２】
前記基板（１１）の表面の光吸収を増加させるための前処理ステップ（５０）をさらに含み、
前記前処理（５０）が、ステップａ．ｖ．で刻まれた前記パターン（１７）よりも浅い前処理構造をもたらす前記基板（１１）の前記表面（１６；１６０）のテクスチャライジングを含むように、
ｉ．前記基板（１１）に前処理ビーム（５３）を照射して（５２）、前記基板（１１）の前記表面（１６；１６０）の粗さを増加させるステップと、
ｉｉ．前記変位デバイス（３３；３９）によって、前記基板（１１）と前記パルス構造化レーザ（３１）によって生成された前記前処理ビーム（５３）との間に相対変位を生じさせるステップと
を含む、請求項１に記載の方法。
【請求項３】
前記前処理（５０）の間の前記前処理ビーム（５３）と前記基板（１１）の前記上面（１６）との間の相対運動の線速度は、ステップａ．ｖ．の間の前記パルス構造化レーザ・ビーム（３２）と前記基板（１１）の前記上面（１６）との間の相対運動の線速度よりも少なくとも１．５倍大きいことを特徴とする、請求項１または２に記載の方法。
【請求項４】
前記加熱デバイス（１３１）は、溶接ビーム（１３２）を生成し、前記構造化された基板（１２）を照射することによって加熱することが可能である溶接レーザであり、前記部品（１４）は、前記溶接ビーム（１３２）を少なくとも部分的に透過させることを特徴とする、請求項１から３までのいずれか一項に記載の方法。
【請求項５】
前記基板（１２）の構造化された上面（１６）の前記第１の部分（１１７）は、ステップｆ．の間に前記加熱デバイスによって加熱されることを特徴とする、請求項１から４までのいずれか一項に記載の方法。
【請求項６】
−前記パルス構造化レーザ・ビーム（３２）のパルスは、１０−１５秒から１０−６秒の持続時間と、少なくとも０．０１Ｗのパワーとを有し、
−前記パルス構造化レーザ・ビーム（３２）の強度は、少なくとも１０Ｗ／ｍｍ２であり、
−前記パルス構造化レーザ・ビーム（３２）は、１，０００から１，１００ｎｍの波長を有し、
−前記パルス構造化レーザ・ビーム（３２）は、１ＫＨｚから２ＭＨｚの繰り返し率を有し、
−前記基板（１１）に対する前記パルス構造化レーザ・ビーム（３２）の前記相対運動（４１）は、１０から１０，０００ｍｍ／ｓの線速度で行われる
ことを特徴とする、請求項１から５までのいずれか一項に記載の方法。
【請求項７】
前記パターン（１７）は、複数のライン（１８）を含み、各ライン（１８）は、前記基板（１１）に刻まれた溝に対応し、前記パターン（１７）は、幾何学的形状（１８）の繰り返しを含み、前記構造化された表面は、１０，０００から０．１のｍｍ２当たりの幾何学的形状（１８）の密度を含むことを特徴とする、請求項１から６までのいずれか一項に記載の方法。
【請求項８】
前記パターン（１７）は、複数のライン（１８）を含み、各ライン（１８）は、前記基板（１１）に刻まれた溝に対応し、前記パターン（１７）は、平行なラインを含み、前記パターン（１７）は、１００本／ｍｍ２から０．２本／ｍｍ２のライン密度を含むことを特徴とする、請求項１から７までのいずれか一項に記載の方法。
【請求項９】
前記パターン（１７）は、複数のライン（１８）を含み、各ライン（１８）は、前記基板（１１）に刻まれた溝に対応し、前記溝は、５μｍから５００μｍの幅を有することを特徴とする、請求項１から８までのいずれか一項に記載の方法。
【請求項１０】
前記パターン（１７）は、複数のライン（１８）を含み、各ライン（１８）は、前記基板（１１）に刻まれた溝に対応し、前記溝は、１μｍから２ｍｍの深さを有することを特徴とする、請求項１から９までのいずれか一項に記載の方法。
【請求項１１】
前記パターン（１７）は、複数のライン（１８）を含み、各ライン（１８）は、前記基板（１１）に刻まれた溝に対応し、前記構造化された基板（１２）は、前記溝に沿った再溶融領域（２３）をさらに含み、前記再溶融領域（２３）は、前記構造化された基板（１２）の前記上面（１６）に対して８０μｍ未満の高さを有し、前記溝が占める領域、及び前記上面（１６）の前記溝に沿った前記再溶融領域（２３）は、上面（１６）の前記第１の部分（１１７）の面積の０．００１から０．８５、好ましくは０．２から０．８、さらに好ましくは０．４から０．６に相当することを特徴とする、請求項１から１０までのいずれか一項に記載の方法。
【請求項１２】
−前記基板は、アルミニウムで作製され、
−前記部品は、透明なポリカーボネートで作製され、
−前記構造化レーザ（３１）は、５０Ｗのパワーで前記前処理ステップに使用され、前記前処理ステップに使用される前記パルス構造化レーザ・ビーム（３２）のパルスは、１０−７秒の持続時間、８０ＫＨｚの繰り返し率を有し、前記基板（１１）に対する前記前処理ステップに使用される前記パルス構造化レーザ・ビーム（３２）の前記相対運動（４１）は、３，９００ｍｍ／ｓの線速度で行われ、
−前記構造化レーザ（３１）は、２０Ｗのパワーで前記構造化ステップに使用され、前記構造化ステップに使用される前記パルス構造化レーザ・ビーム（３２）のパルスは、１０−７秒の持続時間、２０ＫＨｚの繰り返し率を有し、前記基板（１１）に対する前記構造化ステップに使用される前記パルス構造化レーザ・ビーム（３２）の前記相対運動（４１）は、７２０ｍｍ／ｓの線速度で行われ、
−請求項７に記載の前記パターン（１７）は、２ｍｍの大きな対角線及び１ｍｍの小さな対角線を有する複数のひし形を含み、
−請求項１１に記載の、前記溝が占める領域、及び前記上面（１６）の前記溝に沿った前記再溶融領域（２３）は、上面（１６）の前記第１の部分（１１７）の面積の０．３２に相当する
ことを特徴とする、請求項１から１１までのいずれか一項に記載の方法。
【請求項１３】
−前記基板は、亜鉛メッキ鋼で作製され、
−前記部品は、ポリプロピレンで作製され、
−前記構造化レーザ（３１）は、５０Ｗのパワーを有する前記構造化ステップに使用され、前記構造化ステップに使用される前記パルス構造化レーザ・ビーム（３２）のパルスは、１０−７秒の持続時間、２０ＫＨｚの繰り返し率を有し、前記基板（１１）に対する前記構造化ステップに使用される前記パルス構造化レーザ・ビーム（３２）の前記相対運動（４１）は、７２０ｍｍ／ｓの線速度で行われ、
−請求項７に記載の前記パターンは、１００μｍ離れた複数のひし形を含み、
−請求項１１に記載の、前記溝が占める領域、及び前記上面（１６）の前記溝に沿った前記再溶融領域（２３）は、上面（１６）の前記第１の部分（１１７）の面積の０．７９に相当する
ことを特徴とする、請求項１から１１までのいずれか一項に記載の方法。
【請求項１４】
請求項１から１３までのいずれか一項によって得られた基板（１１）と部品（１４）とを含む組み立て体。
【請求項１５】
基板（１１）を部品（１４）と組み立てるためのデバイス（８０；１８０）であって、前記基板（１１）は、上面（１６）及び下面（１６０）を有し、前記部品（１４）は、前記基板（１１）の前記上面（１６）の融点よりも低い融点を有する可融性材料を含む第２の表面部分（１１６）を有する表面を有し、前記デバイス（８０；１８０）は、
−前記基板（１１）の前記上面（１６）を非貫通状に刻むことが可能なパルス構造化レーザ・ビーム（３２）を生成することが可能なパルス構造化レーザ（３１）であって、前記パルス構造化レーザ・ビーム（３２）は、１，０００から１，１００ｎｍの波長、前記基板（１１）の構造化を作成するのに十分なパワー、及び１μｓ未満の持続時間のパルスを有する、パルス構造化レーザ（３１）と、
−前記パルス構造化レーザ・ビーム（３２）と前記基板（１１）の前記上面（１６）との間に相対運動（４１）を生成することが可能な変位手段（３３；３９）と、
−前記部品（１４）の前記表面を前記基板（１１）の前記上面（１６）に接触させるための接触手段と、
−圧縮手段と、
−前記可融性材料の少なくとも一部分が溶融するのに十分な温度上昇を前記可融性材料に生じさせることが可能な加熱デバイスと
を含み、
前記構造化レーザ（３１）と前記変位手段は、前記レーザ・ビーム（３２）において前記パルス構造化レーザ・ビーム（３２）と前記基板（１１）の前記上面（１６）との間の相対運動を生じさせて、前記基板（１１）の前記上面（１６）の第１の部分（１１７）に刻まれた複数の溝によって形成されたパターン（１７）を生成するように構成され、
前記接触手段は、前記パターン（１７）を含む前記基板（１１）の前記上面（１６）の前記第１の部分（１１７）を、前記部品（１４）の前記第２の表面部分（１１６）と接触させて配置するように構成され、
前記圧縮手段は、前記パターン（１７）を含む前記基板（１１）の上面（１６）の前記第１の部分（１１７）と前記部品（１４）の前記第２の表面部分（１１６）との間に圧縮力を加えるように構成され、
前記加熱デバイスは、前記部品（１４）の少なくとも可融性材料部分を、前記基板（１１）の上面（１６）の前記第１の部分（１１７）の前記パターン（１７）の前記複数の溝内に溶融するように構成され、
前記部品（１４）の前記可融性材料は、前記基板（１１）の前記パターン（１７）の前記溝内で凝固して、前記部品（１４）と前記基板（１１）とを含む組み立て体を形成する、前記部品（１４）と前記基板（１１）との間の接合部を形成することが可能である、
デバイス（８０；１８０）。
【国際調査報告】
2019515798.tif 000018
2019515798.tif 000019
2019515798.tif 000020
2019515798.tif 000021
2019515798.tif 000022
2019515798.tif 000023